(57)【要約】  少なくとも下記要件（１）〜（５）を満たし、８０〜１４０℃の温度条件下で５〜１２０分間熱処理する熱処理工程を含む、ポリプロピレン系接着層（Ｉ）と基材層（ＩＩ）とを含む積層体の製造方法。  （１）前記接着層（Ｉ）が、プロピレン共重合体（Ａ）を９７〜７０重量％、ブテン由来の構造単位を有する共重合体（Ｂ）を３〜３０重量％（但し、共重合体（Ａ）および（Ｂ）の合計を１００重量％とする）含む  （２）前記共重合体（Ａ）は、示差走査熱量計（ＤＳＣ）によって測定される融点（ＴｍＡ）が７０〜１２０℃であり、ブテン由来の構造単位の含量が１モル％未満である  （３）前記共重合体（Ｂ）は、示差走査熱量計（ＤＳＣ）によって測定される融点（ＴｍＢ）が１３０℃以下であり、ブテン由来の構造単位の含量が１モル％以上である  （４）前記接着層（Ｉ）が、不飽和カルボン酸およびその誘導体からなる群より選ばれる少なくとも１種のグラフトモノマーに由来する構造単位を有する重合体（Ｃ）を含む  （５）前記基材層（ＩＩ）がポリエステル系樹脂を含む【特許請求の範囲】
【請求項１】
少なくとも下記要件（１）〜（５）を満たし、
８０〜１４０℃の温度条件下で５〜１２０分間熱処理する熱処理工程を含む、
ポリプロピレン系接着層（Ｉ）と基材層（ＩＩ）とを有する積層体の製造方法。
（１）前記接着層（Ｉ）が、プロピレン共重合体（Ａ）およびブテン由来の構造単位を有する共重合体（Ｂ）の合計１００重量％に対し、前記共重合体（Ａ）を９７〜７０重量％、前記共重合体（Ｂ）を３〜３０重量％含む
（２）前記共重合体（Ａ）は、示差走査熱量計によって測定される融点が７０〜１２０℃であり、ブテン由来の構造単位の含量が１モル％未満である
（３）前記共重合体（Ｂ）は、示差走査熱量計によって測定される融点が１３０℃以下であり、ブテン由来の構造単位の含量が１モル％以上である
（４）前記接着層（Ｉ）が、不飽和カルボン酸およびその誘導体からなる群より選ばれる少なくとも１種のグラフトモノマーに由来する構造単位を有する重合体（Ｃ）を含む
（５）前記基材層（ＩＩ）がポリエステル系樹脂を含む
【請求項２】
前記熱処理工程が水を含む環境下で行われる、請求項１に記載の製造方法。
【請求項３】
前記重合体（Ｃ）におけるグラフトモノマーのグラフト量が、前記グラフトモノマーに由来する構造単位を除いた構造単位１００重量部に対して、０．００１〜５重量部である、請求項１または２に記載の製造方法。
【請求項４】
前記共重合体（Ｂ）が、ブテン由来の構造単位を１０〜９９モル％含有する、請求項１〜３のいずれか一項に記載の製造方法。
【請求項５】
前記積層体が、さらに、エチレン酢酸ビニル共重合体鹸化物およびポリアミドからなる群より選ばれる少なくとも１種を含むガスバリア層を有する、請求項１〜４のいずれか一項に記載の製造方法。
【請求項６】
前記基材層（ＩＩ）が延伸工程を含む方法で得られた層である、請求項１〜５のいずれか一項に記載の製造方法。
【請求項７】
前記基材層（ＩＩ）が表面に無機物層を有する、請求項１〜６のいずれか一項に記載の製造方法。
【請求項８】
前記基材層（ＩＩ）がポリエチレンテレフタレート樹脂を含有する、請求項１〜７のいずれか一項に記載の製造方法。
【請求項９】
前記接着層（Ｉ）が、８０℃のノルマルデカン可溶成分を５〜３０質量％含有し、
前記可溶成分がブテン由来の構造単位を１モル％以上含む、請求項１〜８のいずれか一項に記載の製造方法。
【発明の詳細な説明】
【技術分野】
【０００１】
本発明は、積層体の製造方法に関し、具体的には、新規な接着層を含む積層体に関する。さらに詳しくは、本発明の一実施形態は、初期接着性に優れ、熱履歴後の接着力にも優れる積層体に関する。
【背景技術】
【０００２】
包装資材用フィルムとしては、ガスバリア性を有する、エチレン酢酸ビニル共重合体鹸化物（ＥＶＯＨ）、ポリアミド（ＰＡ）またはポリエステル（例：ポリエチレンフタレート（ＰＥＴ））などの極性ポリマーからなる層と、水蒸気バリア性、耐油性に優れるポリプロピレン（ＰＰ）またはポリエチレン（ＰＥ）などの樹脂からなる層との多層フィルムが使用されている。【０００３】
この極性ポリマーと反応し、接着するための接着層として、グラフト変性されたＰＰやＰＥが使用されている。これらの中でも、ＰＰは、剛性、耐熱性、透明性などに優れる熱可塑性成形材料として広く利用されているが、柔軟性に劣るため、接着剤として用いる際は通常、ＰＰに軟質ゴム成分を配合している。このようにＰＰに軟質ゴム成分を配合すると、ＥＶＯＨやＰＡと、グラフト変性部との反応性が良好となり、接着性が改善されたポリプロピレン系接着剤が得られるが（例えば、特許文献１および特許文献２）、一方で４０℃以上の熱履歴を加えると、接着性が低下してしまうという問題点も知られている。【０００４】
この問題点を解決するために、軟質ゴム成分として最適化されたプロピレン・エチレン共重合体を加えることで、熱履歴後の接着性にも優れるポリプロピレン系接着剤が提案されている（特許文献３）。
【先行技術文献】
【特許文献】
【０００５】
【特許文献１】特開平９−１１１０６９号公報
【特許文献２】特開平４−３００９３３号公報
【特許文献３】国際公開第２００７／０８６４２５号
【発明の概要】
【発明が解決しようとする課題】
【０００６】
しかしながら、前記特許文献３に記載の接着剤から得られる接着層は、ＰＥＴなどのポリエステル系樹脂からなる基材との接着性の点で改良の余地があり、特にレトルトやボイルなどの熱履歴時や熱履歴後の安定した接着性能の点で改良の余地があった。【０００７】
本発明の一実施形態は、ポリエステル系樹脂を含む基材に対する接着性に優れ、特に、レトルトやボイルなどの熱処理後であっても安定した接着性能を有する積層体を提供する。
【課題を解決するための手段】
【０００８】
本発明者は、前記課題を解決するために鋭意研究を重ねた結果、下記構成例によれば、前述の課題を解決できることを見出し、本発明を完成するに至った。
本発明の構成例は以下の通りである。【０００９】
本発明の一実施形態に係る積層体の製造方法は、
少なくとも下記要件（１）〜（５）を満たし、
８０〜１４０℃の温度条件下で５〜１２０分間熱処理する熱処理工程を含む、
ポリプロピレン系接着層（Ｉ）と基材層（ＩＩ）とを有する積層体の製造方法である。
（１）前記接着層（Ｉ）が、プロピレン共重合体（Ａ）を９７〜７０重量％、ブテン由来の構造単位を有する共重合体（Ｂ）を３〜３０重量％（但し、共重合体（Ａ）および（Ｂ）の合計を１００重量％とする）含む
（２）前記共重合体（Ａ）は、示差走査熱量計（ＤＳＣ）によって測定される融点（ＴｍＡ）が７０〜１２０℃であり、ブテン由来の構造単位の含量が１モル％未満である
（３）前記共重合体（Ｂ）は、示差走査熱量計（ＤＳＣ）によって測定される融点（ＴｍＢ）が１３０℃以下であり、ブテン由来の構造単位の含量が１モル％以上である
（４）前記接着層（Ｉ）が、不飽和カルボン酸およびその誘導体からなる群より選ばれる少なくとも１種のグラフトモノマーに由来する構造単位を有する重合体（Ｃ）を含む
（５）前記基材層（ＩＩ）がポリエステル系樹脂を含む
【発明の効果】
【００１０】
本発明の一実施形態によれば、ポリエステル系樹脂を含む基材との初期接着性（熱処理前の接着性）に優れるとともに、ボイル、レトルトまたはアニールなどの熱処理を経ても柔軟性の変化が少なく、安定した接着性能を維持する積層体を容易に得ることができる。
【図面の簡単な説明】
【００１１】
【図１】図１は、実施例１で得られた接着剤を用いて作成したシートおよび該シートを１２１℃で３０分間、空気環境下で加熱処理したシートの貯蔵弾性率（Ｅ'）のグラフである。
【図２】図２は、比較例１で得られた接着剤を用いて作成したシートおよび該シートを１２１℃で３０分間、空気環境下で加熱処理したシートの貯蔵弾性率（Ｅ'）のグラフである。
【発明を実施するための形態】
【００１２】
≪積層体の製造方法および積層体≫
本発明の一実施形態に係る、ポリプロピレン系接着層（Ｉ）と基材層（ＩＩ）とを有する積層体の製造方法（以下「本方法」ともいう。）は、
少なくとも前記要件（１）〜（５）を満たし、
８０〜１４０℃の温度条件下で５〜１２０分間熱処理する熱処理工程を含む。
【００１３】
このような本方法によれば、ポリエステル系樹脂を含む基材との初期接着性に優れるとともに、ボイル、レトルトまたはアニールなどの熱処理を経ても柔軟性の変化が少なく安定した接着性能を維持する積層体を容易に得ることができる。
特に、従来は、前記のような熱処理後には、接着性が初期に比べ低下すると考えられていたが、予想に反し、本発明の一実施形態によれば、熱処理後の接着性が、初期に比べ、むしろ高い積層体も得ることができる。
【００１４】
本発明の一実施形態に係る積層体は、
少なくとも下記要件（１）〜（５）を満たし、ポリプロピレン系接着層（Ｉ）と基材層（ＩＩ）とを含む。
（１）前記接着層（Ｉ）が、プロピレン共重合体（Ａ）を９７〜７０重量％、ブテン由来の構造単位を有する共重合体（Ｂ）を３〜３０重量％（但し、共重合体（Ａ）および（Ｂ）の合計を１００重量％とする）含む
（２）前記共重合体（Ａ）は、示差走査熱量計（ＤＳＣ）によって測定される融点（ＴｍＡ）が７０〜１２０℃であり、ブテン由来の構造単位の含量が１モル％未満である
（３）前記共重合体（Ｂ）は、示差走査熱量計（ＤＳＣ）によって測定される融点（ＴｍＢ）が１３０℃以下であり、ブテン由来の構造単位の含量が１モル％以上である
（４）前記接着層（Ｉ）が、不飽和カルボン酸およびその誘導体からなる群より選ばれる少なくとも１種のグラフトモノマーに由来する構造単位を有する重合体（Ｃ）を含む
（５）前記基材層（ＩＩ）がポリエステル系樹脂を含む
【００１５】
本発明の一実施形態に係る積層体の製造方法は特に制限されず、従来公知の方法であってもよいが、初期接着性および熱処理後の接着性に優れる積層体を容易に製造できる等の点から、本方法であることが好ましい。
この本発明の一実施形態に係る積層体および前記本方法で得られる積層体を併せて、以下「本積層体」ともいう。
【００１６】
本積層体は、初期接着性および熱処理後の接着性に優れるため、本積層体の用途に応じて要求される熱処理を行っても、十分な接着性を有し、内容物の漏れ等の起こりにくい耐久性に優れる積層体である。
このため、本積層体は、食品、液体、気体等を保存、運搬等するため容器、特にレトルト食品用パウチ包材等として、好適に使用することができる。
【００１７】
＜ポリプロピレン系接着層（Ｉ）＞
前記ポリプロピレン系接着層（Ｉ）は、９７〜７０重量％のプロピレン共重合体（Ａ）と、３〜３０重量％のブテン由来の構造単位を有する共重合体（Ｂ）とを用いて得られる（但し、共重合体（Ａ）および（Ｂ）の合計を１００重量％とする）。
接着層（Ｉ）に含まれる共重合体（Ａ）は、１種でも２種以上でもよく、接着層（Ｉ）に含まれる共重合体（Ｂ）も、１種でも２種以上でもよい。
本積層体は、このような接着層を含むため、ポリエステル系樹脂を含む基材との接着性、特に、初期接着性および熱処理後の接着性に優れる。
【００１８】
前記接着層（Ｉ）のポリエステル系樹脂を含む基材との接着力（Ｔ−ピール法、引張試験機、２３℃、クロスヘッドスピード：５０ｍｍ／ｍｉｎ）は、好ましくは１．７〜５．０Ｎ／１５ｍｍ、より好ましくは１．８〜３．５Ｎ／１５ｍｍである。
該接着力が前記範囲にある積層体は、初期接着性に優れる積層体といえる。
【００１９】
前記接着層（Ｉ）とポリエステル系樹脂とを含む積層体を１２１℃の熱水下で３０分間レトルト処理した後の、前記接着層（Ｉ）のポリエステル系樹脂を含む基材との接着力（Ｔ−ピール法、引張試験機、２３℃、クロスヘッドスピード：５０ｍｍ／ｍｉｎ）は、好ましくは１．１〜５．０Ｎ／１５ｍｍ、より好ましくは１．５〜４．０Ｎ／１５ｍｍである。
該接着力が前記範囲にある積層体は、熱処理後の接着性に優れる積層体といえる。
【００２０】
前記接着層（Ｉ）は、初期接着性および熱処理後の接着性に優れる接着層を容易に得ることができる等の点から、８０℃のノルマルデカン可溶成分を含むことが好ましく、該可溶成分の含有量は、好ましくは５〜３０質量％、より好ましくは１０〜３０質量％である。
前記可溶成分は、ブテン由来の構造単位を１モル％以上含むことが好ましく、１０〜９０モル％含むことがより好ましい。
【００２１】
前記接着層（Ｉ）の厚みは、特に制限されず、所望の用途に応じて適宜選択すればよいが、十分な接着性を有する積層体を容易に得ることができる等の点から、好ましくは１〜５００μｍ、より好ましくは２〜４００μｍである。
【００２２】
［プロピレン共重合体（Ａ）］
前記プロピレン共重合体（Ａ）としては、特に制限されないが、プロピレンと炭素数２または５〜２４のα−オレフィンとの共重合体等が挙げられる。なお、前記共重合体（Ａ）は、下記重合体（Ｃ）とは異なる重合体である。
該α−オレフィンは、１種でもよく、２種以上でもよい。
前記α−オレフィンとしては、ポリエステル系樹脂を含む基材との接着性に優れる積層体を容易に得ることができる等の点から、エチレンが好ましい。
なお、前記共重合体（Ａ）は、ブテン由来の構造単位の含量が１モル％未満の重合体である。
【００２３】
前記共重合体におけるα−オレフィン含量は特に限定されないが、ポリエステル系樹脂を含む基材との接着性に優れる積層体を容易に得ることができる等の点から、好ましくは５〜３０モル％であり、熱処理工程後の接着性が高い積層体を容易に得ることができる等の点から、より好ましくは１０〜３０モル％であり、特に好ましくは１５〜２５モル％である。
【００２４】
共重合体（Ａ）のＤＳＣにより測定した融点（ＴｍＡ）は、ポリエステル系樹脂を含む基材との接着性に優れる積層体を容易に得ることができる等の点から、７０〜１２０℃であり、好ましくは７０〜１１０℃である。
ＴｍＡは、具体的には、下記実施例に記載の方法で測定することができる。
【００２５】
共重合体（Ａ）のＡＳＴＭ Ｄ１２３８（２３０℃、２．１６ｋｇ荷重）に基づくＭＦＲは、特に限定されないが、成形性に優れる接着層（Ｉ）を容易に得ることができる等の点から、好ましくは０．１〜１００ｇ／１０分、より好ましくは０．５〜５０ｇ／１０分である。
【００２６】
共重合体（Ａ）のＪＩＳ  Ｋ７１１２に基づき測定した密度は、好ましくは０．８０〜０．９１ｇ／ｃｍ3であり、より好ましくは０．８５〜０．９０ｇ／ｃｍ3である。
【００２７】
共重合体（Ａ）の分子量分布（Ｍｗ／Ｍｎ）は、好ましくは１．５〜５．０、より好ましくは１．８〜４．０である。
【００２８】
共重合体（Ａ）の製造方法としては、特に限定されず、チーグラ・ナッタ触媒、メタロセン系触媒等の周知の触媒を用いた周知の方法にて製造できる。また、共重合体（Ａ）は、結晶性の重合体が好ましく、前記プロピレンとα−オレフィンとの共重合体の場合、ランダム共重合体であってもよく、ブロック共重合体であってもよい。さらに、成形性を満足し、得られる積層体が使用に耐えうる強度を有するような共重合体が好ましく、本発明の効果を損なわない範囲において、立体規則性や分子量に特段の制限はない。
市販の樹脂をそのまま利用することも可能である。
【００２９】
前記ポリプロピレン系接着層（Ｉ）に含まれる共重合体（Ａ）の量は、共重合体（Ａ）および（Ｂ）の合計１００重量％に対し、９７〜７０重量％であり、好ましくは９５〜７５重量％、より好ましくは９５〜８０重量％、特に好ましくは９０〜８０重量％である。
共重合体（Ａ）の含量が前記範囲にあることで、初期および熱処理後の接着性にバランスよく優れる積層体を容易に得ることができる。
【００３０】
［ブテン由来の構造単位を有する共重合体（Ｂ）］
前記共重合体（Ｂ）としては、ブテン由来の構造単位を有すれば特に制限されないが、ブテンと炭素数２〜２４のα−オレフィンとの共重合体等が挙げられる。なお、前記共重合体（Ｂ）は、下記重合体（Ｃ）とは異なる重合体である。
該α−オレフィンは、１種でもよく、２種以上でもよい。
前記α−オレフィンとしては、共重合体（Ａ）との相溶性に優れ、ポリエステル系樹脂を含む基材との接着性に優れる積層体を容易に得ることができる等の点から、プロピレンが好ましい。
なお、前記共重合体（Ｂ）は、ブテン由来の構造単位の含量が１モル％以上の重合体である。前記共重合体（Ｂ）におけるブテン由来の構造単位の含量は特に限定されないが、好ましくは１０〜９９モル％であり、熱処理後の接着性により優れる等の点から、より好ましくは１２〜９０モル％、さらに好ましくは１５〜８５モル％、特に好ましくは２０〜８０モル％である。
【００３１】
共重合体（Ｂ）のＤＳＣにより測定した融点（ＴｍＢ）は、ポリエステル系樹脂を含む基材との接着性に優れる積層体を容易に得ることができる等の点から、１３０℃以下であり、好ましくは１１０℃以下、より好ましくは５５〜１１０℃である。
ＴｍＢは、具体的には、下記実施例に記載の方法で測定することができる。
【００３２】
共重合体（Ｂ）のＡＳＴＭ Ｄ１２３８（２３０℃、２．１６ｋｇ荷重）に基づくＭＦＲは、特に限定されないが、成形性に優れる接着層（Ｉ）を容易に得ることができる等の点から、好ましくは０．１〜１００ｇ／１０分、より好ましくは０．５〜５０ｇ／１０分である。
【００３３】
共重合体（Ｂ）のＪＩＳ  Ｋ７１１２に基づき測定した密度は、好ましくは０．８７〜０．９１ｇ／ｃｍ3であり、より好ましくは０．８８〜０．９０ｇ／ｃｍ3である。
【００３４】
共重合体（Ｂ）の分子量分布（Ｍｗ／Ｍｎ）は、好ましくは１．５〜５．０、より好ましくは１．８〜４．０である。
【００３５】
共重合体（Ｂ）の製造方法としては、特に限定されず、チーグラ・ナッタ触媒、メタロセン系触媒等の周知の触媒を用いた周知の方法にて製造できる。また、共重合体（Ｂ）は、結晶性の重合体が好ましく、前記ブテンとα−オレフィンとの共重合体の場合、ランダム共重合体であってもよく、ブロック共重合体であってもよい。さらに、成形性を満足し、得られる積層体が使用に耐えうる強度を有するような共重合体が好ましく、本発明の効果を損なわない範囲において、立体規則性や分子量に特段の制限はない。
市販の樹脂をそのまま利用することも可能である。
【００３６】
前記ポリプロピレン系接着層（Ｉ）に含まれる共重合体（Ｂ）の量は、共重合体（Ａ）および（Ｂ）の合計１００重量％に対し、３〜３０重量％であり、好ましくは５〜２５重量％、より好ましくは５〜２０重量％であり、特に好ましくは１０〜２０重量％である。
共重合体（Ｂ）の含量が前記範囲にあることで、初期および熱処理後の接着性にバランスよく優れる積層体を容易に得ることができる。
【００３７】
［グラフトモノマーに由来する構造単位を含む重合体（Ｃ）］
前記ポリプロピレン系接着層（Ｉ）は、不飽和カルボン酸およびその誘導体からなる群より選ばれる少なくとも１種のグラフトモノマーに由来する構造単位を含む重合体（Ｃ）を含む。
ポリプロピレン系接着層（Ｉ）が重合体（Ｃ）を含むことで、ポリエステル系樹脂を含む基材との接着性に優れる積層体を容易に得ることができる。
接着層（Ｉ）に含まれる重合体（Ｃ）は、１種でも２種以上でもよい。
【００３８】
前記グラフトモノマーと共重合する重合体（以下「幹重合体」ともいう。該幹重合体は、グラフトモノマーに由来する構造単位を除いた構造単位でもある。）としては、炭素数２〜２４のα−オレフィンのホモポリマー、２種以上の炭素数２〜２４のα−オレフィンのコポリマー、１種以上の炭素数２〜２４のα−オレフィンと該オレフィンと共重合可能な化合物とのコポリマー等が挙げられる。これらの中でも、ホモポリプロピレン、前記共重合体（Ａ）および前記共重合体（Ｂ）等が好ましい。
なお、前記コポリマーは、ランダム共重合体であってもよく、ブロック共重合体であってもよい。また、前記幹重合体は、本発明の効果を損なわない範囲において、立体規則性や分子量に特段の制限はない。
前記幹重合体の製造方法は、特に限定されず、チーグラ・ナッタ触媒、メタロセン系触媒等の周知の触媒を用いた周知の方法が挙げられる。また、市販の樹脂をそのまま利用することも可能である。
【００３９】
前記グラフトモノマーとしては、カルボン酸基を１つ以上有する不飽和化合物、カルボン酸基を有する不飽和カルボン酸化合物とアルキルアルコールとのエステル、無水カルボン酸基を１つ以上有する不飽和化合物（例えば、不飽和ジカルボン酸の無水物）等が挙げられる。
不飽和基としては、ビニル基、ビニレン基、不飽和環状炭化水素基等が挙げられる。
前記グラフトモノマーとしては、不飽和ジカルボン酸またはその酸無水物が好適であり、特にマレイン酸、ナジック酸またはこれらの酸無水物が好ましく用いられる。
前記グラフトモノマーは、１種単独で使用することもできるし、２種以上を使用することもできる。
【００４０】
重合体（Ｃ）におけるグラフトモノマーのグラフト量（重合体（Ｃ）における不飽和カルボン酸および／またはその誘導体に由来する構造単位の量）は、前記幹重合体１００重量部に対して、好ましくは０．０１〜５重量部、より好ましくは０．０５〜３．５重量部である。
グラフト量が前記範囲にあると、成形性と接着性とのバランスに優れる接着層を容易に得ることができる。
【００４１】
グラフトモノマーをグラフトさせる方法については特に限定されず、溶液法、溶融混練法等、従来公知のグラフト重合法を採用することができる。例えば、前記幹重合体を溶融し、そこにグラフトモノマーを添加してグラフト反応させる方法、または、前記幹重合体を溶媒に溶解して溶液とし、そこにグラフトモノマーを添加してグラフト反応させる方法等が挙げられる。
【００４２】
ポリプロピレン系接着層（Ｉ）に含まれる重合体（Ｃ）の量は、ポリエステル系樹脂を含む基材との接着性に優れる積層体を容易に得ることができる等の点から、共重合体（Ａ）および（Ｂ）の合計１００重量部に対し、好ましくは１〜２０重量部、より好ましくは３〜１０重量部である。
【００４３】
［その他の成分］
前記接着層（Ｉ）は、本発明の効果を損なわない範囲で、剛性を調整する等の目的で、プロピレン単独重合体、前記共重合体（Ａ）〜（Ｃ）以外の共重合体、またはスチレン系エラストマーなどを適宜含有していてもよい。また、成形性を調整する等の目的で、低密度ポリエチレン（ＬＤＰＥ）などを適宜含有していてもよい。
【００４４】
その他、酸化防止剤、紫外線吸収剤、中和剤、造核剤、光安定剤、帯電防止剤、アンチブロッキング剤、滑剤、粘着付与剤、臭気吸着剤、抗菌剤、顔料、無機質または有機質の充填剤、種々の合成樹脂などの公知の添加剤を、必要に応じて含有していてもよい。
【００４５】
［接着層（Ｉ）の形成方法］
前記接着層（Ｉ）の形成方法としては特に制限されないが、前記重合体（Ａ）〜（Ｃ）および必要により前記その他の成分を含む接着剤を調製し、該接着剤を用いて、従来公知の積層体の製造方法（例：本積層体を構成する各層の原料を共押出する方法；前記接着剤を接着層（Ｉ）で接着させたい２つの層の一方または両方の上に設け、該２つの層を接着剤を介して接するように配置し、ホットプレス等する方法；前記接着剤から予めフィルムまたはシート状などに成形した接着層（Ｉ）を形成し、該接着層（Ｉ）と基材層（ＩＩ）とを接触させた状態で該接着層（Ｉ）を溶融させる方法）により、接着層を形成する方法等が挙げられる。
【００４６】
前記接着剤の調製方法としては、前記重合体（Ａ）〜（Ｃ）を種々公知の方法、例えば、ヘンシェルミキサー、Ｖブレンダー、リボンブレンダー、タンブラーブレンダーなどで混合する方法、一軸押出機、二軸押出機、ニーダー、バンバリーミキサーなどで溶融混練する方法が挙げられる。なお、必要により、前記混合で得られた混合物や溶融混錬で得られた溶融混練物を造粒または粉砕してもよい。
【００４７】
前記接着剤のＡＳＴＭ Ｄ１２３８（２３０℃、２．１６ｋｇ荷重）に基づくＭＦＲは、特に限定されないが、接着層（Ｉ）の成形性に優れる接着剤となる等の点から、好ましくは０．１〜１００ｇ／１０分、より好ましくは０．５〜５０ｇ／１０分である。
【００４８】
前記接着剤のＪＩＳ  Ｋ７１１２に基づき測定した密度は、好ましくは０．８５〜０．９１ｇ／ｃｍ3であり、より好ましくは０．８６〜０．８９ｇ／ｃｍ3である。
【００４９】
＜基材層（ＩＩ）＞
前記基材層（ＩＩ）は、ポリエステル系樹脂を含めば特に制限されず、該基材層（ＩＩ）を形成する原料の組成を調整して、印刷性や易接着性、蒸着性を付与した層であってもよい。
【００５０】
前記ポリエステル系樹脂としては、具体的には、イソフタル酸、フタル酸、テレフタル酸、２，６−ナフタレンジカルボン酸、アジピン酸、セバシン酸などのジカルボン酸やオキシカルボン酸（例：ｐ−オキシ安息香酸）と、エチレングリコール、プロピレングリコール、ブタンジオール、ジエチレングリコール、１，４−シクロヘキサンジメタノール、ネオペンチルグリコールなどの脂肪族グリコールとを重縮合させて得られる樹脂等が挙げられる。
前記ジカルボン酸、オキシカルボン酸および脂肪族グリコールはそれぞれ、１種または２種以上を用いることができる。
【００５１】
前記ポリエステル系樹脂の代表例としては、ＰＥＴ、ポリエチレン−２，６−ナフタレンジカルボキシレート（ＰＥＮ）、ポリブチレンテレフタレート（ＰＢＴ）が挙げられる。また、該樹脂は、ホモポリマーの他に、３０モル％以下の第三成分を含有するコポリマーであってもよい。
【００５２】
前記基材層（ＩＩ）は、所望の用途に応じて、延伸工程を含む方法で得られた層であってもよい。
【００５３】
前記基材層（ＩＩ）の厚みは、特に制限されず、所望の用途に応じて適宜選択すればよいが、好ましくは２〜５００μｍ、より好ましくは５〜３００μｍである。
【００５４】
＜他の層＞
本積層体は、前記接着層（Ｉ）と基材層（ＩＩ）とを含めば特に制限されないが、本発明の効果をより発揮できる等の点から、前記接着層（Ｉ）が基材層（ＩＩ）と接していることが好ましい。
本積層体は、通常、前記基材層（ＩＩ）と接着層（Ｉ）と層Ｘとをこの順で含む積層体であり、さらに、前記基材層（ＩＩ）の接着層（Ｉ）とは反対側、前記層Ｘの接着層（Ｉ）とは反対側に、別の層Ｙを有していてもよい。
本積層体は、接着層（Ｉ）、基材層（ＩＩ）、層Ｘおよび層Ｙを、それぞれ１層含んでいてもよく、２層以上含んでいてもよい。
【００５５】
前記層ＸおよびＹとしては特に制限されず、基材層（ＩＩ）と積層したい層であればよいが、熱可塑性樹脂層、ガスバリア層、無機物層等が挙げられる。
【００５６】
前記熱可塑性樹脂層としては、下記ガスバリア層以外の種々の熱可塑性樹脂からなる層、例えば、ポリオレフィン、ポリエステル、ポリカーボネート、ポリアクリル、ポリウレタンからなる層が挙げられ、これらの中でも、本発明の効果をより発揮できる等の点から、プロピレン系樹脂層が好ましい。
なお、前記熱可塑性樹脂層として、ポリエステルからなる層を用いる場合には、前記基材層（ＩＩ）と同様の層であってもよい。
【００５７】
前記ガスバリア層としては、ガスバリア性を有する種々公知の樹脂、例えば、エチレン・酢酸ビニル共重合体鹸化物（ＥＶＯＨ）、ポリアミド樹脂（ＰＡ）、または、ポリ塩化ビニリデン系樹脂、ポリアクリロニトリルなどのバリア性に優れる樹脂からなる層が挙げられる。
【００５８】
前記ＥＶＯＨとしては、好ましくは、エチレン含有率１５〜７０モル％のエチレン−酢酸ビニル共重合体をケン化して得られるケン化度９０〜１００％の重合体が挙げられる。
【００５９】
前記ＰＡとしては、例えば、ナイロン６、ナイロン６６、ナイロン６１０、ナイロン１２、ナイロン１１、ＭＸＤナイロン、アモルファスナイロン、共重合ナイロンが挙げられる。
【００６０】
前記無機物層は、前記基材層（ＩＩ）の表面に配置することが好ましい。
前記無機物層は、本発明の効果を損なわない限り特に制限されないが、例えば、金（Ａｕ）、銅（Ｃｕ）、鉄（Ｆｅ）、クロム（Ｃｒ）、亜鉛（Ｚｎ）、コバルト（Ｃｏ）、アルミニウム（Ａｌ）、チタン（Ｔｉ）、錫（Ｓｎ）、インジウム（Ｉｎ）、マグネシウム（Ｍｇ）、モリブデン（Ｍｏ）、マンガン（Ｍｎ）および珪素（Ｓｉ）などの元素を１つ以上含む金属からなる層、該元素を１つ以上含む酸化物、窒化物、窒酸化物、硫化物、リン化物、リン酸化物、リン窒化物およびリン窒酸化物などの無機化合物からなる層が挙げられる。前記無機物としては、金属および金属酸化物等が好ましい。
【００６１】
前記金属としては、本発明の効果を損なわない限り特に制限されないが、アルミニウム、鉄、ステンレス、チタン等が好ましく、金属酸化物としては、これらの酸化物等が好ましい。
【００６２】
片面が無機物層で被覆された基材層（ＩＩ）を用いる場合、前記接着層（Ｉ）は、基材層（ＩＩ）の無機物蒸着面に接していてもよく、基材層（ＩＩ）に接していてもよいが、基材層（ＩＩ）に接していることが好ましい。
【００６３】
無機物層を積層体の外側に配置する場合には、保護層を一層以上積層してもよい。
【００６４】
＜本積層体の製造方法＞
本積層体の製造方法は、従来公知の積層体の製造方法で行えばよく、例えば、本積層体を構成する各層の原料を共押出する方法、前記接着剤を接着層（Ｉ）で接着させたい２つの層の一方または両方の上に設け、該２つの層を接着剤を介して接するように配置し、ホットプレス等する方法、前記接着剤から予めフィルムまたはシート状などに成形した接着層（Ｉ）を形成し、該接着層（Ｉ）と基材層（ＩＩ）とを接触させた状態で該接着層（Ｉ）を溶融させる方法が挙げられる。
【００６５】
本積層体の製造方法としては、溶融押出成形が好ましく、一般に工業的に行われているキャスト法、インフレーション法、熱ラミネーション、押出ラミネーション法、押出サンドラミネーション、アンカーコート材を併用したドライラミネーション等が挙げられる。
【００６６】
本積層体の形状は特に制限されず、シート状、膜状、管状、袋状などのいずれの形状であってもよく、所望の用途に応じて適宜選択すればよい。
本積層体の厚みも特に制限されず、所望の用途に応じて適宜選択すればよいが、好ましくは１０μｍ〜１０００μｍ、より好ましくは２０μｍ〜７００μｍである。
【００６７】
＜熱処理工程＞
本方法は、得られた積層体を８０〜１４０℃で５〜１２０分間熱処理する工程を含み、具体的には、積層体を殺菌するための公知の熱水処理工程、成形時の残留応力を緩和するために行われるアニール処理工程等が挙げられる。
本積層体は、熱処理後の接着性に優れ、特に初期接着性に比べ熱処理後の接着性を高くすることもできるため、本積層体の用途に応じて要求されるこのような熱処理を行っても、十分な接着性を有し、内容物の漏れ等が起こりにくく耐久性に優れる。
【００６８】
熱水処理としては、レトルト処理、ボイル処理等が挙げられる。レトルト処理としては、一般に食品等を保存するために、カビ、酵母、細菌などの微生物を加圧殺菌する方法等が挙げられる。具体的には、例えば、通常のレトルト釜を使用し、処理温度は、内容物や用いる容器（積層体）により異なり一概には言えないが、一般的には１０５〜１４０℃、０．１５〜０．３ＭＰａで、１０〜１２０分の条件で加圧殺菌処理する方法が挙げられる。
【００６９】
ボイル処理としては、食品等を保存するため湿熱で殺菌する方法等が挙げられる。ボイル処理としては、内容物にもよるが、食品等を包装した積層体を大気圧下、６０〜１００℃で１０〜１２０分間殺菌処理する方法等が挙げられる。
【実施例】
【００７０】
以下、実施例および比較例を挙げて本発明をさらに具体的に説明するが、本発明はその要旨を越えない限り、これらの実施例になんら制約されない。【００７１】
［初期接着力］
実施例および比較例で得られた、熱処理前のポリプロピレン／接着層／ＰＥＴの３層積層体を、常温で１週間保管した後、ＰＥＴ層と接着層との間の層間接着力（初期接着力）をＴ−ピール法にて評価した。評価は引張試験機を用いて２３℃の雰囲気下で行った。クロスヘッドスピードは５０ｍｍ／ｍｉｎとした。【００７２】
［熱処理後接着力］
熱処理前の積層体の代わりに、熱処理後の積層体の層間接着力（熱処理後接着力）を測定した以外は、初期接着力と同様の方法で接着力を測定した。【００７３】
［メルトフローレート（ＭＦＲ）］
ＡＳＴＭ Ｄ１２３８に従い、２３０℃、２．１６ｋｇ荷重の下、ＭＦＲを測定した。【００７４】
［密度］
ＪＩＳ Ｋ７１１２に準拠して密度を測定した。【００７５】
［融点（Ｔｍ）］
下記方法により示差走査熱量測定することで、下記接着剤の原料のＴｍを測定した。
試料５ｍｇ程度を専用アルミパンに詰め、（株）パーキンエルマー製ＤＳＣＰｙｒｉｓ１またはＤＳＣ７を用い、３０℃から２００℃まで３２０℃／ｍｉｎで昇温し、２００℃で５分間保持した後、２００℃から３０℃まで１０℃／ｍｉｎで降温し、３０℃でさらに５分間保持し、次いで１０℃／ｍｉｎで昇温する際の吸熱曲線より融点を求めた。
測定時に、複数のピークが検出される場合は、最も高温側で検出されるピーク温度を融点（Ｔｍ）と定義した。【００７６】
[ポリマーの組成]
下記接着剤の原料として用いた共重合体中のプロピレンから導かれる構造単位およびα−オレフィンから導かれる構造単位の含量は、13Ｃ−ＮＭＲにより以下の装置および条件にて測定した。
プロピレンおよびα−オレフィン含量の定量化は、日本電子（株）製ＪＥＣＸ４００Ｐ型核磁気共鳴装置を用い、溶媒として重オルトジクロロベンゼン／重ベンゼン（８０／２０容量％）混合溶媒を用い、試料濃度を６０ｍｇ／０．６ｍＬ、測定温度を１２０℃、観測核を13Ｃ（１００ＭＨｚ）、シーケンスをシングルパルスプロトンデカップリング、パルス幅を４．６２μ秒（４５°パルス）、繰り返し時間を５．５秒、積算回数を８０００回、２９．７３ｐｐｍをケミカルシフトの基準値とする条件下で測定した。【００７７】
［グラフトモノマーに由来する構造単位の量］
グラフトモノマーに由来する構造単位の量（グラフト量）は、赤外線吸収分析装置により、該構造単位に由来するピーク（無水マレイン酸を用いた場合は１７９０ｃｍ-1）の強度を測定し、予め作成した検量線を用いて定量した。【００７８】
［重量平均分子量（Ｍｗ）および分子量分布（Ｍｗ／Ｍｎ）］
下記接着剤の原料として用いた共重合体のＭｗおよびＭｗ／Ｍｎは、東ソー（株）製ＴＳＫｇｅｌＧＭＨ６−ＨＴ×２本およびＴＳＫｇｅｌＧＭＨ６−ＨＴＬ×２本（カラムサイズはいずれも直径７．５ｍｍ、長さ３００ｍｍ）を直列接続したカラムを用い、液体クロマトグラフィー（Ｗａｔｅｒｓ社製、Ａｌｌｉａｎｃｅ／ＧＰＣ２０００型）を用いて測定した。移動相媒体は、０．０２５重量％の酸化防止剤（ブチルヒドロキシトルエン、武田薬品工業（株）製）含有ｏ−ジクロロベンゼンを用い、試料濃度を０．１５％（Ｖ／Ｗ）、流速を１.０ｍＬ／分、温度を１４０℃とする条件下で測定を行った。標準ポリスチレンは、分子量が５００〜２０,６００,０００の場合については東ソー（株）製を用いた。
得られたクロマトグラムはＷａｔｅｒｓ社製データ処理ソフトＥｍｐｏｗｅｒ２を用い、公知の方法によって、標準ポリスチレンサンプルを使用した検量線を用いて解析することで、数平均分子量（Ｍｎ）、ＭｗおよびＭｗ／Ｍｎを算出した。【００７９】
［固体粘弾性  温度分散測定］
実施例１および比較例１で得られた接着剤を、２００℃で５分間加熱した後、１分間冷却して作成したシートを用いて測定を行った。装置としてはＲＳＡ−ＩＩＩ（ティー・エイ・インスツルメント社製）を用いて引張モードで測定した。測定は、周波数を１Ｈｚとし、窒素環境下で、−７０℃から１５０℃まで３℃／ｍｉｎで昇温しながら貯蔵弾性率（Ｅ'）［Ｐａ］を測定した。
また、加熱処理による影響を確認するため、前記と同様にして作成したシートを１２１℃で３０分間、空気環境下で加熱処理したシートを用いた以外は前記と同様にして、貯蔵弾性率（Ｅ'）を測定した。【００８０】
（使用したポリオレフィン）
実施例および比較例において使用したポリオレフィンを以下に示す。なお、特に断らない限り、これらポリオレフィンは、いずれも常法に従い重合を行い調製した。【００８１】
［プロピレン共重合体（Ａ）］
・ＰＥＲ−１：プロピレン・エチレンランダム共重合体
（ＭＦＲ＝１．４ｇ／１０分、密度＝０．８６ｇ／ｃｍ3、エチレン含量＝２１ｍｏｌ％、ブテン含量＝０ｍｏｌ％、融点＝１０８℃、Ｍｗ／Ｍｎ＝２．１）
・ＰＥＲ−２：プロピレン・エチレンランダム共重合体
（ＭＦＲ＝８．０ｇ／１０分、密度＝０．８６ｇ／ｃｍ3、エチレン含量＝１２ｍｏｌ％、ブテン含量＝０ｍｏｌ％、融点＝７７℃、Ｍｗ／Ｍｎ＝２．２）
・ＰＥＲ−３：プロピレン・エチレンランダム共重合体
（ＭＦＲ＝８．０ｇ／１０分、密度＝０．８６ｇ／ｃｍ3、エチレン含量＝５ｍｏｌ％、ブテン含量＝０ｍｏｌ％、融点＝１０８℃、Ｍｗ／Ｍｎ＝２．２）【００８２】
［ブテン由来の構造単位を有する共重合体（Ｂ）］
・ＢＰＲ−１：ブテン・プロピレンランダム共重合体
（ＭＦＲ＝９．０ｇ／１０分、密度＝０．８９ｇ／ｃｍ3、ブテン含量＝７４ｍｏｌ％、融点＝５８℃、Ｍｗ／Ｍｎ＝２．２）
・ＢＰＲ−２：ブテン・プロピレンランダム共重合体
（ＭＦＲ＝３．０ｇ／１０分、密度＝０．９０ｇ／ｃｍ3、ブテン含量＝９９ｍｏｌ％、融点＝１１０℃、Ｍｗ／Ｍｎ＝２．２）
・ＰＢＲ−１：プロピレン・ブテンランダム共重合体
（ＭＦＲ＝７．０ｇ／１０分、密度＝０．８８ｇ／ｃｍ3、ブテン含量＝２６ｍｏｌ％、融点＝７５℃、Ｍｗ／Ｍｎ＝２．２）
・ＰＢＲ−２：プロピレン・ブテンランダム共重合体
（ＭＦＲ＝７．０ｇ／１０分、密度＝０．８９ｇ／ｃｍ3、ブテン含量＝１５ｍｏｌ％、融点＝９８℃、Ｍｗ／Ｍｎ＝２．２）【００８３】
［グラフトモノマーに由来する構造単位を含む重合体（Ｃ）］
・変性ＰＰ：変性アイソタクティックホモポリプロピレン
（ＭＦＲ＝１００ｇ／１０分、 密度０．９０ｇ／ｃｍ3、無水マレイン酸グラフト量＝３．０ｗｔ％）【００８４】
［実施例１］
＜プロピレン系接着剤の製造＞
ＰＥＲ−１（８０重量％）とＢＰＲ−１（１５重量％）と、変性ＰＰ（５重量％）とを、１軸押出機を用いて２３０℃で溶融混練し、プロピレン系接着剤を得た。得られたプロピレン系接着剤のＭＦＲは２．３ｇ／１０分であり、密度は０．８７ｇ／ｃｍ3であった。【００８５】
＜３層積層体の製造＞
以下に示した構成からなる各層を、下記の条件で共押出して、３層積層体を成形した。【００８６】
［内層］
ポリエステル樹脂（以下「ＰＥＴ」という。）として、三井化学（株）製Ｊ１２５（ホモペット）を、直径４０ｍｍ、Ｌ／Ｄ＝２８のスクリューを用いて２７５℃で押出した。【００８７】
［外層および中間層］
外層として、市販のポリプロピレン（（株）プライムポリマー製Ｆ３２７、ＭＦＲ：７ｇ／１０分）、および、中間層として、得られたプロピレン系接着剤を直径５０ｍｍ、有効長さＬ／Ｄ＝２８のスクリューを用いて２３０℃で押出した。【００８８】
［熱処理した積層体の成形条件］
外層、内層および中間層用として押し出された樹脂を、フィードブロック内で内層、中間層、外層の順に積層した。ダイス温度は２７５℃であり、厚さ約５０μｍのフィルム状に共押出された各樹脂の積層体を、チルロールで冷却し、２０ｍ／分の速さで引き取った。各層の厚さは外層（ポリプロピレン）／中間層（接着剤）／内層（ＰＥＴ）＝２０μｍ／１０μｍ／２０μｍであった。
得られた積層体を常温で１週間保管し、次いで、１２１℃の熱水下で３０分間レトルト処理（熱処理）を行うことで積層体を製造した。
得られた接着剤および積層体の物性を表１に示す。【００８９】
［実施例２〜８］
表１に示す配合処方に変更した以外は実施例１と同様にしてプロピレン系接着剤を調製し、実施例１と同様の方法で３層積層体を製造した。得られた接着剤および積層体の物性を表１に示す。【００９０】
［比較例１］
ＰＥＲ−２（９５重量％）と変性ＰＰ（５重量％）とを用いた以外は実施例１と同様にして接着剤を調製し、実施例１と同様の方法で３層積層体を製造した。得られた接着剤および積層体の物性を表１に示す。【００９１】
【表１】
2018180862.tif 000002
【００９２】
また、実施例１で得られた接着剤を用いて作成したシートの貯蔵弾性率（Ｅ'）のグラフを図１に示し、比較例１で得られた接着剤を用いて作成したシートの貯蔵弾性率（Ｅ'）のグラフを図２に示す。なお、図１および図２において、実線は、前記で得られたシートを用いた場合のグラフであり、点線は、１２１℃で３０分間、空気環境下で加熱処理したシートを用いた場合のグラフである。
実施例１で得られた接着剤を用いた場合、貯蔵弾性率（Ｅ'）の曲線は、熱処理前と熱処理後でほぼ同様の挙動を示した。このことから、実施例１で得られた接着剤は、熱処理後でも安定した接着力を有していることが分かる。一方、比較例１で得られた接着剤を用いた場合、熱処理後のシートの貯蔵弾性率（Ｅ'）は、約５０〜１００℃付近において、急激に低下しており、比較例１で得られた接着剤は、安定した接着力を示さなかった。
【図１】
2018180862.tif 000003
【図２】
2018180862.tif 000004
【国際調査報告】
2018180862.tif 000005
2018180862.tif 000006
2018180862.tif 000007
2018180862.tif 000008